본 발명 의 실시 예 로서 , 과립 은 각 세라믹 조성 별 로 약 1 g 씩 지름 10 mm 크기 의 원기둥 형 시편 을 제작 하 고 이 들 을 1400 ℃ 내지 1500 ℃ 의 온도 범위 에서 소결 한 후 소결 밀도 를 통하 여 소결 성 을 확인 하 였 다 . 소결 성 이 양호 한 조성 에 대해서 는 유전율 , 꺾임 강도 , 열팽창 계수 의 항목 들 을 평가 하 였 다 .